Brevet FR3074062A1 (20190531)

REVENDICATIONS1. Catalyseur comprenant un support, au moins un métal noble M, de l'étain, du phosphore et de l'yttrium, la teneur en élément phosphore étant inférieure ou égale à 1 % poids, et la teneur en yttrium étant inférieure ou égale 1 % poids par rapport à la masse du catalyseur.\n<CLM>\1\tCatalyseur selon la revendication 1 dans lequel la teneur en métal noble M est comprise entre 0,02 à 2 % poids par rapport à la masse du catalyseur.\n<CLM>\1\tCatalyseur selon l'une des revendications 1 ou 2 dans lequel le métal M est le platine ou le palladium.\n<CLM>\1\tCatalyseur selon l'une des revendications 1 à 3 dans lequel la teneur en étain est comprise entre 0,005 et 10 % poids par rapport à la masse du catalyseur.\n<CLM>\1\tCatalyseur selon l'une des revendications 1 à 4 dans lequel la teneur en yttrium est comprise entre 0,01 et 0,5 % poids par rapport à la masse du catalyseur.\n<CLM>\1\tCatalyseur selon l'une des revendications 1 à 5 dans lequel la teneur en phosphore est comprise entre 0,3 et 1 % poids par rapport à la masse du catalyseur.\n<CLM>\1\tCatalyseur selon l'une des revendications 1 à 6 dans lequel le rapport atomique Sn/M est compris entre 0,5 et 4,0, le rapport P/M est compris entre 0,2 et 30,0, et le rapport Y/M est compris entre 0,1 et 5,0.\n<CLM>\1\tCatalyseur selon l'une des revendications 1 à 7 dans lequel le support comprend de la silice, de l'alumine ou de la silice-alumine.\n<CLM>\1\tCatalyseur selon l'une des revendications 1 à 8 lequel contient en outre un composé halogéné.\n<CLM>\1\tCatalyseur selon la revendication 9 dans lequel la teneur en composé halogéné est comprise entre 0,1 à 8 % poids par rapport à la masse du catalyseur.\n<CLM>\1\tProcédé de préparation d'un catalyseur selon l'une des revendications 1 à 10 comprenant les étapes successives suivantes : a) on prépare un précurseur comprenant un support, de l'étain, du phosphore et un métal noble, b) on sèche le précurseur obtenu à l'étape a) sous flux d'un gaz neutre ou sous flux d'un gaz contenant de l'oxygène à une température inférieure à 200°C, et on calcine à une température comprise ente 350 et 650°C, 28 C) on imprègne le précurseur séché et calciné obtenu à l'étape b) par une solution d'imprégnation comprenant un précurseur d'yttrium, d) on sèche le précurseur imprégné obtenu à l'étape c) sous flux d'un gaz neutre ou sous flux d'un gaz contenant de l'oxygène à une température 5 inférieure à 200°C, et on calcine à une température comprise entre 350 et 650°C.\n<CLM>\1\tProcédé selon la revendication 11, dans lequel l'étape a) comprend les étapes suivantes : al ) on prépare un support comprenant de l'étain en introduisant un 10 précurseur d'étain lors de la mise en forme du support, a2) on imprègne le support contenant de l'étain obtenu à l'étape al ) par une solution d'imprégnation comprenant au moins un précurseur d'un métal noble et un précurseur de phosphore.\n<CLM>\1\tProcédé selon la revendication 11, dans lequel l'étape a) comprend les étapes 15 suivantes : ai') on prépare un support comprenant de l'étain et du phosphore en introduisant un précurseur d'étain et un précurseur du phosphore lors de la mise en forme du support, a2') on imprègne le support contenant de l'étain et du phosphore obtenu à 20 l'étape ai') par une solution d'imprégnation comprenant au moins un précurseur d'un métal noble.\n<CLM>\1\tProcédé selon les revendications 11 à 13, dans lequel le catalyseur obtenu après l'étape d) est soumis à un traitement sous hydrogène.\n<CLM>\1\tUtilisation du catalyseur selon l'une des revendications 1 à 10 dans un procédé 25 de reformage. 30